(57)【要約】【課題】不燃性だけでなく他の機能も有する不燃シートを提供する。【解決手段】  本実施形態に係る不燃シート１０は原反層１を含み、原反層１は、熱可塑性樹脂と、無機質材料と、無機質吸放出性材料及び短繊維の少なくとも一方と、を含む混合物を、１軸延伸または２軸延伸して形成される。１軸延伸または２軸延伸して原反層１を形成することにより、無機質吸放出性材料及び短繊維の少なくとも一方と熱可塑性樹脂との間に空隙が形成され、原反層１の表裏面には空隙により凹凸が形成される。そのため、凹凸が形成された面側を下地等に張り付けることができると共に、無機質吸放出性材料を含むことにより湿気や臭気の吸放出性に優れた不燃シート１０を得ることができ、また、短繊維を含むことにより繊維質の効果によって特に折れ曲げに強い、不燃シート１０を得ることができる。【選択図】図１
2020163778.tif 000002
【特許請求の範囲】
【請求項１】
原反層を含む不燃シートの製造方法であって、
前記原反層を、熱可塑性樹脂と、無機質材料と、無機質吸放出性材料及び短繊維の少なくとも一方と、を含む混合物を１軸延伸または２軸延伸して形成することを特徴とする不燃シートの製造方法。
【請求項２】
前記混合物は前記無機質吸放出性材料を含み、
当該無機質吸放出性材料は、調湿剤、抗菌剤、ホルムアルデヒドの吸着分解剤のうちの１種または２種以上の混合物が添加されていることを特徴とする請求項１に記載の不燃シートの製造方法。
【請求項３】
前記混合物は前記無機質吸放出性材料を含み、
当該無機質吸放出性材料は、珪藻土、ゼオライト、セピオライト、シリカゲル、及び中空シリカ等の合成シリカのうちの１種または２種以上の混合物であることを特徴とする請求項１または請求項２に記載の不燃シートの製造方法。
【請求項４】
前記混合物は前記短繊維を含み、
当該短繊維は、天然繊維または合成繊維またはナノ構造化セルロースであり、幅が４ｎｍ以上５００ｎｍ以下の範囲内にあり、添加量が１質量％以上１０質量％以下の範囲内にあることを特徴とする請求項１から請求項３のいずれか一項に記載の不燃シートの製造方法。
【請求項５】
前記原反層を形成する工程の後に、前記原反層を芳香剤中に含浸するか、または前記原反層の少なくとも一方の面に芳香剤を塗布する工程を備えることを特徴とする請求項１から請求項４のいずれか一項に記載の不燃シートの製造方法。
【請求項６】
原反層を含む不燃シートであって、
前記原反層は、熱可塑性樹脂と、無機質材料と、無機質吸放出性材料及び短繊維の少なくとも一方と、を含有し、
少なくとも前記無機質吸放出性材料及び短繊維の少なくとも一方と前記熱可塑性樹脂との間に形成される空隙を全体に散在して複数備えると共に、前記原反層の少なくとも一方の面に凹凸を有することを特徴とする不燃シート。
【請求項７】
前記不燃シートの一方の面にエンボス加工が施されていることを特徴とする請求項６に記載の不燃シート。
【発明の詳細な説明】
【技術分野】
【０００１】
本発明は、不燃シートの製造方法及び不燃シートに関する。
【背景技術】
【０００２】
不燃性または難燃性を備えたシートである不燃シートには、基材となる層である原反層に無機質材料を含んだものがある。そして、このシートに関する技術としては、例えば特許文献１に記載されたものがある。
【先行技術文献】
【特許文献】
【０００３】
【特許文献１】特開２０１８−４８２２９号公報
【発明の概要】
【発明が解決しようとする課題】
【０００４】
従来、内装材が施工されている下地の上に、改修のため再度仕上げ材を施工する場合には、まず下地の仕上げ材を剥がす、或いはサンダー、ペーパーを当てる等といった下地の前処理を行う必要がある。そのため、改修時等に簡単に施工することができる不燃シートが望まれている。
また、不燃シートを用いることで、壁や床等といった不燃シートが張り付けられた箇所に不燃性を持たせることができるが、例えば、臭気や水分等の吸放出性や断熱性等といった不燃シートが張り付けられた空間における環境改善等といった付加価値を有する不燃シートが望まれていた。
そこで、本発明は、不燃性だけでなく他の機能も有する不燃シートの製造方法及び不燃シートを提供することを目的としている。
【課題を解決するための手段】
【０００５】
上記目的を達成するべく、本発明の一態様に係る不燃シートの製造方法は、原反層を含む不燃シートの製造方法であって、前記原反層を、熱可塑性樹脂と、無機質材料と、無機質吸放出性材料及び短繊維の少なくとも一方と、を含む混合物を１軸延伸または２軸延伸して形成することを特徴とする。
また、本発明の他の態様に係る不燃シートは、原反層を含む不燃シートであって、前記原反層は、熱可塑性樹脂と、無機質材料と、無機質吸放出性材料及び短繊維の少なくとも一方と、を含有し、少なくとも前記無機質吸放出性材料及び短繊維の少なくとも一方と前記熱可塑性樹脂との間に形成される空隙を全体に散在して複数備えると共に、前記原反層の少なくとも一方の面に凹凸を有することを特徴とする。
【発明の効果】
【０００６】
本発明によれば、不燃性だけでなく他の機能も有し、より使い勝手のよい不燃シートを提供することができる。
【図面の簡単な説明】
【０００７】
【図１】本発明の第１実施形態に係る不燃シート及び不燃材の構成を示す断面図である。
【図２】本発明の第１実施形態の変形例に係る不燃シート及び不燃材の構成を示す断面図である。
【図３】本発明の第２実施形態に係る不燃シート及び不燃材の構成を示す断面図である。
【発明を実施するための形態】
【０００８】
次に、本発明の実施形態について図面を参照して説明する。
ここで、図面は模式的なものであり、厚みと平面寸法との関係、各層の厚みの比率等は現実のものとは異なる。また、以下に示す実施形態は、本発明の技術的思想を具体化するための構成を例示するものであって、本発明の技術的思想は、構成部品の材質、形状、構造等が下記のものに特定するものでない。本発明の技術的思想は、特許請求の範囲に記載された請求項が規定する技術的範囲内において、種々の変更を加えることができる。
【０００９】
＜第１実施形態＞
［不燃シートの構成］
第１実施形態の不燃シート１０は、図１に示すように、最背面側から最表面側に向かって、プライマー層６と、裏面アンカー層５と、原反層１と、表面アンカー層２と、絵柄模様層３と、トップコート層４とを備えている。また、第１実施形態の不燃材１２は、第１実施形態の不燃シート１０と、基板１１とを備えている。
以下、不燃シート１０を構成する各層について説明する。なお、後述する各種材料の含有量は、乾燥状態における対応する層全体の質量に対する含有比率（質量％）を意味する。例えば、後述する本実施形態の無機質材料の含有量は、乾燥状態における原反層１全体の質量に対する含有比率（質量％）を意味する。また、後述する表面アンカー層２における、塩酢ビを含むウレタン系樹脂、または塩酢ビを含むアクリル系樹脂の含有量は、乾燥状態における表面アンカー層２全体の質量に対する含有比率（質量％）を意味する。また、後述する裏面アンカー層５における、塩酢ビを含むウレタン系樹脂、または塩酢ビを含むアクリル系樹脂の含有量は、乾燥状態における裏面アンカー層５全体の質量に対する含有比率（質量％）を意味する。
【００１０】
（原反層）
原反層１は、不燃シート１０の基材となる層（シート）であって、熱可塑性樹脂と、無機質材料と、無機質吸放出性材料及び短繊維の少なくとも一方と、を含んだ層である。
本実施形態の無機質材料の含有量は、原反層１の質量に対して、１５質量％以上９０質量％以下の範囲内であればよく、２０質量％以上８０質量％以下の範囲内であればより好ましく、６０質量％以上８０質量％以下の範囲内であればさらに好ましい。無機質材料の含有量が原反層１の質量に対して、１５質量％未満であると、相対的に熱可塑性樹脂の割合が多くなるため、不燃性または難燃性が得にくい傾向がある。また、原反層１の表面をホフマンスクラッチテスターを用いて引っ掻いた際に、視認できる程度の傷が付く、即ち十分な表面硬度が得られないことがある。一方、無機質材料の含有量が原反層１の質量に対して、９０質量％を超えると、相対的に熱可塑性樹脂の割合が少なくなる。このため、原反層１表面にアンカー層塗工もしくは印刷等を行った際に原反層１表面に所謂「粉吹き」が発生することがある。ここで、「粉吹き」とは、原反層１に含まれた無機質材料が原反層１の表面に浮き出ることをいう。また、絵柄模様層３の形成時に、原反層１から浮き出た無機質材料によってインキが積層しにくくなる、即ち印刷適性が低下することがある。また、表面アンカー層２、裏面アンカー層５、絵柄模様層３、及びトップコート層４の少なくとも一つを形成したシートをロール状または枚葉で木質系基材及び石系基材にラミネートする際にラミネートしにくくなる、即ちラミネート適性が低下する傾向がある。また、表面アンカー層２、裏面アンカー層５、絵柄模様層３、及びトップコート層４の少なくとも一つを形成したシートを折り曲げて再び開いた際に、折り曲げた部分から割れが発生したり、無機質材料が落ちたりすることがある。また、絵柄模様層３を形成したシートの表面にセロハンテープを圧着した後、強く引き剥がし、絵柄模様層３内または原反層１（表面アンカー層２）と絵柄模様層３との間で剥離が生じる、即ちインキ密着性が低下することがある。
【００１１】
このように、本実施形態の無機質材料の含有量が原反層１の質量に対して、１５質量％以上９０質量％以下、好ましくは２０質量％以上８０質量％以下、さらに好ましくは６０質量％以上８０質量％以下の範囲内であれば、不燃性または難燃性を得つつ、粉吹きの発生を低減し、印刷適性を向上させ、ラミネート適性を向上させ、且つシートの折り曲げ部における割れの発生を低減することができ、さらに十分な表面硬度を得ることができ、インキ密着性を向上させることできる。
【００１２】
また、本実施形態の無機質材料は、粉末形状（粉体形状）であることが好ましく、その平均粒子径が１μｍ以上３μｍ以下の範囲内であり、且つ最大粒子径が５０μｍ以下であることが好ましい。無機質材料の平均粒子径及び最大粒子径が上記数値範囲内であれば、熱可塑性樹脂に対する無機質材料の分散性を向上させつつ、原反層１表面の平坦性を維持することができる。無機質材料の平均粒子径が１μｍ未満であると、無機質材料同士の凝集力が高まり、後述する熱可塑性樹脂への分散性が低下することがある。また、無機質材料の平均粒子径が３μｍを超えると、原反層１表面の平坦性が低下し、後述する表面アンカー層２または裏面アンカー層５の厚みが不均一となったり、ムラや欠けが発生したりすることがある。また、無機質材料の最大粒子径が５０μｍを超えると、原反層１表面の平坦性が低下し、後述する表面アンカー層２または裏面アンカー層５の厚みが不均一となったり、ムラや欠けが発生したりすることがある。なお、本実施形態において、「平均粒子径」とは、モード径を意味する。
【００１３】
無機質材料は、例えば、炭酸カルシウムを含有した粉末である。無機質材料は、炭酸カルシウムを５０質量％以上１００質量％以下の範囲内で含むものが好ましい。炭酸カルシウムの含有量が５０質量％以上である無機質材料であれば、原反層１に、十分な不燃性または十分な難燃性を付与することができると共に、十分な機械強度を付与することができる。
なお、無機質材料としては、上記炭酸カルシウム以外に、例えば、炭酸カルシウム塩、シリカ（特に中空シリカ）、アルミナ、三酸化アンチモン、アンチモンソーダ、珪酸ジルコン、酸化ジルコンなどのジルコニウム化合物、水酸化マグネシウム、水酸化アルミニウム、塩基性炭酸マグネシウム、硼砂、ホウ酸亜鉛、三酸化モリブデンあるいはジモリブデン酸アンチモンと水酸化アルミニウムの錯体など、三酸化アンチモンとシリカの錯体、三酸化アンチモンと亜鉛華の錯体、ジルコニウムのケイ酸、ジルコニウム化合物と三酸化アンチモンの錯体、並びにそれらの塩などの少なくとも一種が挙げられる。特に、炭酸カルシウム及び炭酸カルシウム塩は製造手法による粒径のコントロールや熱可塑性樹脂との相溶性の制御が容易であり、また、材料コストとしても安価であるため不燃シートの低廉化の観点からも好適である。
【００１４】
また、無機質材料は、結晶性を有する粉末材料、所謂結晶粉末であってもよいし、結晶性を有さない粉末材料、所謂アモルファスタイプの粉末材料であってもよい。無機質材料が結晶性を有する粉末材料であれば、粉末自体が均質で等方性を備えるため、粉末自体の機械強度が向上し、不燃シートの耐傷性や耐久性が向上する傾向がある。また、無機質材料がアモルファスタイプの粉末材料であれば、粉末自体の電気伝導性や熱伝導性、あるいは光透過率や光吸収率を適宜調整することが可能となるため、触感や艶等のバリエーションが豊富な意匠性を付与することが可能となる。
無機質吸放出性材料の含有量は、原反層１の質量に対して１質量％以上１０質量％以下の範囲内であることが好ましい。無機質吸放出性材料は、珪藻土、ゼオライト、セピオライト、シリカゲル、及び中空シリカ等の合成シリカ、等の多孔質無機充填剤のうちの１種または２種以上の混合物である。
【００１５】
短繊維は、天然繊維、合成繊維、また、ナノ構造化セルロース等である。短繊維は、幅が４ｎｍ以上５００ｎｍ以下の範囲内であり、繊維長が３ｍｍ以上１０ｍｍ以下の範囲内であることが好ましい。また、短繊維の添加量は１質量％以上１０質量％以下の範囲内であることが好ましい。短繊維の幅を４ｎｍ以上５００ｎｍ以下の範囲内、繊維長を３ｍｍ以上１０ｍｍ以下の範囲内とすることによって、繊維が相互に絡み合うため、折れ曲げに強い特性を得ることができる。また、短繊維の添加量が１質量％未満の場合、繊維含有量が少なく、繊維が相互に絡み合うことができないため、折り曲げ等の機械強度が低下する可能性がある。そのため、短繊維の添加量は１質量％以上であることが好ましい。また、短繊維の添加量が１０質量％を超える場合、繊維含有量が多いため、難燃性または不燃性の基準を満たさない可能性がある。そのため、短繊維の添加量は１０質量％以下であることが好ましい。
【００１６】
本実施形態の熱可塑性樹脂は、エチレン単独重合体、プロピレン単独重合体、エチレン及び又はプロピレンとこれらと共重合可能な他のα−オレフィンとの共重合体、エチレン−アクリル酸エチル共重合体及びエチレン−酢酸ビニル共重合体からなる群、つまり、ポリオレフィン系樹脂の中から選択される少なくとも１種である。具体的には、ポリエチレン、ポリプロピレン、ポリブテン、ポリメチルペンテン等を用いることが可能であり、ポリプロピレンが最も好ましい。熱可塑性樹脂として、ポリプロピレン及びポリエチレンのうちの少なくとも１種を使用することで、無機質材料の分散性が向上する。また、熱可塑性樹脂として、ポリプロピレンを使用することで、無機質材料の分散性がさらに向上する。
【００１７】
また、熱可塑性樹脂と無機質材料との合計含有量は、原反層１の質量に対して、９０質量％以上９５質量％以下の範囲内であることが好ましい。熱可塑性樹脂と無機質材料との合計含有量が上記数値範囲内であれば、十分な不燃性または十分な難燃性を得つつ、印刷適性やラミネート適性を向上させ、且つシートの折り曲げ部に発生する割れを低減することができる。熱可塑性樹脂と無機質材料との合計含有量が原反層１の質量に対して、９０質量％未満であると、十分な不燃性または十分な難燃性が得られないことがある。また、印刷適性やラミネート適性が低下したり、シートの折り曲げ部に割れが発生したりすることがある。
【００１８】
なお、熱可塑性樹脂と無機質材料との合計含有量は、原反層１の質量に対して、１００質量％である場合には、熱可塑性樹脂の含有量を１０質量％以上８５質量％以下の範囲内とし、無機質材料の含有量を１５質量％以上９０質量％以下の範囲内とすることが好ましい。また、熱可塑性樹脂の含有量を２０質量％以上８０質量％以下の範囲内とし、無機質材料の含有量を２０質量％以上８０質量％以下の範囲内とすることがより好ましい。また、熱可塑性樹脂の含有量を２０質量％以上４０質量％以下の範囲内とし、無機質材料の含有量を６０質量％以上８０質量％以下の範囲内とすることがさらに好ましい。熱可塑性樹脂と無機質材料との合計含有量が上記数値範囲内であれば、十分な不燃性または十分な難燃性を確実に得つつ、印刷適性やラミネート適性を確実に向上させ、且つシートの折り曲げ部に発生する割れを確実に低減することができる。
【００１９】
また、原反層１の厚みは、５０μｍ以上２５０μｍ以下の範囲内であることが好ましく、７０μｍ以上２００μｍ以下の範囲内であることがより好ましい。原反層１の厚みが上記数値範囲内であれば、ラミネート適性を向上させ、且つシートの折り曲げ部に発生する割れを低減することができる。原反層１の厚みが５０μｍ未満であると、ラミネート適性が低下する傾向がある。また、原反層１の厚みが２５０μｍを超えると、シートの折り曲げ部に割れが発生することがある。
【００２０】
また、原反層１は、１軸延伸または２軸延伸の原反層である。原反層１が１軸延伸または２軸延伸の原反層であれば、不燃シート１０の汎用性を高めることができる。また、熱可塑性樹脂と、無機質材料と、無機質吸放出性材料及び短繊維の少なくとも一方と、の混合物を１軸延伸または２軸延伸して原反層を形成することにより、無機質吸放出性材料及び短繊維の少なくとも一方を含むことにより、これら無機質吸放出性材料及び短繊維の少なくとも一方と熱可塑性樹脂との間に、原反層１の表裏面と平行な方向に延びるような形状の平面的な空隙１ｂが複数全体に散在する原反層１を形成することができる。同様に、原反層１の表裏面でも、無機質吸放出性材料及び短繊維の少なくとも一方と熱可塑性樹脂との間に空隙が形成されるが、原反層１の表裏面に形成されるため、無機質吸放出性材料及び短繊維の少なくとも一方の周囲全体を、空隙を挟んで熱可塑性樹脂が囲むような形状には必ずしもならず、一部が開放されたような形状になる場合があり、そのため、空隙によって凹凸が形成される。そして、凹凸が形成された面に形成される裏面アンカー層５及びプライマー層６は、原反層１の凹凸をなぞるように積層されるため、プライマー層６の表面にも凹凸が生じる。
【００２１】
その結果、原反層１の凹凸が形成された面が、例えば改修時の下地の上面と対向するように不燃シート１０を配置することによって、下地の凹凸と不燃シート１０の裏面の凹凸とが比較的馴染みやすくなり、同時に、下地の凹凸をカバーする。そのため、下地をサンドぺーパー等で平坦にする等といった処理を行わずに、凹凸の残る下地の上に不燃シート１０を張り付けたとしても、下地の凹凸が、不燃シート１０の表面側に現れることを抑制することができる。また、原反層１内に空隙が形成されるため、断熱性を向上させることができる。
【００２２】
なお、原反層１の表面及び裏面の少なくとも一方に、例えば、後述する表面アンカー層２及び裏面アンカー層５を形成する前に、コロナ処理やプラズマ処理等の表面処理を施すことが好ましい。原反層１の表面及び裏面の少なくとも一方に、コロナ処理やプラズマ処理等の表面処理を施すことで、表面アンカー層２及び裏面アンカー層５と、原反層１との接着性（密着性）が向上する。
また、表面アンカー層２及び裏面アンカー層５を形成する前に、例えば、原反層１の表面及び裏面の少なくとも一方をブラッシングして、粉吹きした無機質材料、例えば炭化カルシウムを事前に落とすようにしてもよい。
なお、絵柄模様層３を原反層１の一方の面に密着させるために絵柄模様層３と原反層１との間、つまり、原反層１の表面側には表面アンカー層２を設ける必要がある。一方、原反層１の裏面側には、不燃シート１０の施工方法等にもよるため、裏面アンカー層５及びプライマー層６は必ずしも設けなくともよい。
【００２３】
（表面アンカー層）
表面アンカー層２は、原反層１の表面全体を覆うように形成された層であって、原反層１に含まれる無機質材料の粉落ちを防止するための層である。印刷時や樹脂塗工時に原反層１に含まれる無機質材料が印刷系内、具体的には印刷装置内で粉落ちすると、その印刷系内を汚染することがある。また、原反層１に含まれる無機質材料が粉落ちすると、インキ抜け等の不具合が発生する可能性がある。ここで、「インキ抜け」とは、インキが部分的に印刷されないことをいう。
【００２４】
また、表面アンカー層２は、原反層１と、後述する絵柄模様層３を形成するインキとの密着性を向上させるための機能も備えている。表面アンカー層２を備えない場合には、絵柄模様層３を形成するインキが原反層１に密着せずに剥離してしまうことがある。
表面アンカー層２は、塩酢ビを含むウレタン系樹脂、または塩酢ビを含むアクリル系樹脂を含有していることが好ましい。ここで、「塩酢ビ」とは、塩化ビニルと酢酸ビニルとの共重合体を意味する。また、「塩酢ビを含むウレタン系樹脂」とは、塩酢ビとウレタン系樹脂とを含んだ組成物であり、塩酢ビの含有量とウレタン系樹脂の含有量との比（塩酢ビの含有量（質量）／ウレタン系樹脂の含有量（質量））は８０／２０以上１／９９以下の範囲内であればよく、５０／５０以上５／９５以下の範囲内であれば好ましく、２０／８０以上１０／９０以下の範囲内であればさらに好ましい。
【００２５】
また、「塩酢ビを含むウレタン系樹脂」は、前述の塩酢ビ及びウレタン系樹脂以外に硬化剤を含んでいてもよい。この硬化剤は、塩酢ビを含むウレタン系樹脂を確実に硬化させるために添加されるものであり、その含有量については特に限定されない。例えば、塩酢ビを含むウレタン系樹脂の含有量と、硬化剤の含有量との比（塩酢ビを含むウレタン系樹脂の含有量（質量）／硬化剤の含有量（質量））は９９／１以上１／９９以下の範囲内であればよく、９９／１以上５０／５０以下の範囲内であれば好ましく、９５／５以上９０／１０以下の範囲内であればさらに好ましい。
【００２６】
表面アンカー層２における、塩酢ビを含むウレタン系樹脂、または塩酢ビを含むアクリル系樹脂の含有量は、表面アンカー層２の質量に対し、１５質量％以上１００質量％以下の範囲内が好ましく、８０質量％以上１００質量％以下の範囲内がより好ましく、８５質量％以上９５質量％以下の範囲内がさらに好ましい。表面アンカー層２における、塩酢ビを含むウレタン系樹脂、または塩酢ビを含むアクリル系樹脂の含有量が上記数値範囲内であれば、表面アンカー層２と絵柄模様層３との層間強度を十分なものにしつつ、均一でムラや欠けのない表面アンカー層２を形成することができる。表面アンカー層２における、塩酢ビを含むウレタン系樹脂、または塩酢ビを含むアクリル系樹脂の含有量が表面アンカー層２の質量に対し、１５質量％未満であると、表面アンカー層２と絵柄模様層３との層間強度が不十分となることがある。また、表面アンカー層２における、塩酢ビを含むウレタン系樹脂、または塩酢ビを含むアクリル系樹脂の含有量が表面アンカー層２の質量に対し、乾燥状態で８０質量％未満であると、使用上何ら問題はないが、表面アンカー層２の原反層１への食い込み比率が低下し、表面アンカー層２と原反層１との層間強度が低下することが僅かながらある。なお、表面アンカー層２における、塩酢ビを含むウレタン系樹脂、または塩酢ビを含むアクリル系樹脂の含有量が表面アンカー層２の質量に対し、１００質量％以下であれば使用上何ら問題はないが、９５質量％、より正確には９８質量％を超えると、硬化不足で表面アンカー層２に欠けが生じたり、表面アンカー層２と原反層１、もしくは表面アンカー層２と絵柄模様層３との層間強度が低下したりすることがある。
【００２７】
また、表面アンカー層２における塩酢ビを含むウレタン系樹脂、または塩酢ビを含むアクリル系樹脂の含有量は、後述する裏面アンカー層５における塩酢ビを含むウレタン系樹脂、または塩酢ビを含むアクリル系樹脂の含有量と同じであってもよい。即ち、表面アンカー層２における塩酢ビを含むウレタン系樹脂、または塩酢ビを含むアクリル系樹脂の含有量は、裏面アンカー層５における塩酢ビを含むウレタン系樹脂、または塩酢ビを含むアクリル系樹脂の含有量の１．０倍（０．９５倍以上１．０４倍以下の範囲内）であってもよい。表面アンカー層２における塩酢ビを含むウレタン系樹脂、または塩酢ビを含むアクリル系樹脂の含有量が、裏面アンカー層５における塩酢ビを含むウレタン系樹脂、または塩酢ビを含むアクリル系樹脂の含有量と同じである場合には、表面アンカー層２の物性と裏面アンカー層５の物性がほぼ同じになるため、原反層１が表面アンカー層２及び裏面アンカー層５を備えた状態において、歪みや反り等の発生を低減することができる。そのため、不燃シート全体の歪みや反り等の発生を低減することができる。また、表面アンカー層２を形成するための塗工液と、裏面アンカー層５を形成するための塗工液とを共通化することができるため、製造コストを低減するとともに、作業効率を向上させることができる。
【００２８】
また、表面アンカー層２における塩酢ビを含むウレタン系樹脂、または塩酢ビを含むアクリル系樹脂の含有量は、裏面アンカー層５における塩酢ビを含むウレタン系樹脂、または塩酢ビを含むアクリル系樹脂の含有量よりも多くてもよいし、少なくてもよい。表面アンカー層２における塩酢ビを含むウレタン系樹脂、または塩酢ビを含むアクリル系樹脂の含有量が、裏面アンカー層５における塩酢ビを含むウレタン系樹脂、または塩酢ビを含むアクリル系樹脂の含有量よりも多い、または少ない場合には、表面アンカー層２の物性と裏面アンカー層５の物性が異なるため、表面アンカー層２及び裏面アンカー層５を備えた原反層１に、歪みや反り等を付与することができる。このように、表面アンカー層２及び裏面アンカー層５を備えた原反層１に歪みや反り等を付与することで、その原反層１を湾曲した表面を備える基材等に隙間なく貼り合せることができる。例えば、表面アンカー層２における塩酢ビを含むウレタン系樹脂、または塩酢ビを含むアクリル系樹脂の含有量は、裏面アンカー層５における塩酢ビを含むウレタン系樹脂、または塩酢ビを含むアクリル系樹脂の含有量の１．１倍以上１０倍以下であってもよく、０．１倍以上０．９倍以下であってもよい。
【００２９】
表面アンカー層２の厚みは、例えば、０．５μｍ以上２０μｍ以下の範囲内であり、好ましくは、０．５μｍ以上１０μｍ以下の範囲内である。また、表面アンカー層２の厚みは、裏面アンカー層５の厚みと同じであってもよい。表面アンカー層２の厚みが裏面アンカー層５の厚みと同じである場合には、表面アンカー層２の物性と裏面アンカー層５の物性がほぼ同じになるため、原反層１が表面アンカー層２及び裏面アンカー層５を備えた状態において、歪みや反り等の発生を低減することができる。
【００３０】
また、表面アンカー層２の厚みは、裏面アンカー層５の厚みよりも厚くてもよいし、薄くてもよい。表面アンカー層２の厚みと裏面アンカー層５の厚みを異なるものとすることで、光沢差が生じるため、原反層１の表面側と裏面側とを容易に視認することができる。そうすることで、原反層１の表面に、例えば印刷面であることを表示する識別マーク等を形成することなく、絵柄模様層３を印刷することができる。その結果、原反層１の裏面（非印刷面）側に絵柄模様層３を形成することで生ずる製品ロスを低減することができる。
【００３１】
(絵柄模様層)
絵柄模様層３は、不燃シート１０に絵柄を付与する層であり、表面アンカー層２上に形成されている。
絵柄模様層３が形成する絵柄模様の種類には、特に制約はなく、例えば、木目柄、石目柄、布目柄、抽象柄、幾何学図形、文字、記号等を単独で、または、２種類以上を組み合わせて形成してもよい。
絵柄模様層３は、アクリル系樹脂をバインダーとして含むインキ（以下、絵柄模様層形成用インキとも称する）を、表面アンカー層２の一方の面に塗布して形成した層である。絵柄模様層形成用インキにバインダーとして含まれるアクリル系樹脂としては、例えば、エチレン−アクリル酸メチル共重合体樹脂（ＥＭＡ）、エチレン−アクリル酸エチル共重合体樹脂（ＥＥＡ）、エチレン−メタクリル酸共重合体樹脂（ＥＭＡＡ）、エチレン−アクリル酸共重合体樹脂（ＥＡＡ）、アイオノマー樹脂、またはそれらの混合物等のアクリレート系共重合体樹脂を主成分とするものを使用することができる。ここで、「主成分」とは、絵柄模様層３を構成する成分のうち、最も含有量が多い成分をいう。
【００３２】
なお、絵柄模様層３は、ウレタン系樹脂をバインダーとして含むインキを、表面アンカー層２の一方の面に塗布して形成した層であってもよい。そのウレタン系樹脂としては、アクリルポリオールとイソシアネートとを反応させて得られるウレタン系のものを用いてもよい。イソシアネートには、例えば、トリレンジイソシアネート（ＴＤＩ）、キシリレンジイソシアネート（ＸＤＩ）、ヘキサメチレンジイソシアネート（ＨＭＤＩ）、ジフェニルメタンジイソシアネート（ＭＤＩ）、リジンジイソシアネート（ＬＤＩ）、イソホロンジイソシアネート（ＩＰＤＩ）、メチルヘキサンジイソシアネート（ＨＴＤＩ）、メチルシクロヘキサノンジイソシアネート、トリメチルヘキサメチレンジイソシアネート（ＴＭＤＩ）などから適宜選択することができるが、耐候性を考慮すると、直鎖状の分子構造を有するヘキサメチレンジイソシアネート（ＨＭＤＩ）を用いることが好ましい。
【００３３】
絵柄模様層形成用インキは、上記アクリル系樹脂とともに、そのアクリル系樹脂を架橋する架橋剤を含んでいてもよい。この架橋剤は、アクリル系樹脂を架橋して絵柄模様層３全体に機械強度を付与する機能を有することから、一般に「硬化剤」とも称される。絵柄模様層形成用インキに添加可能な架橋剤（硬化剤）としては、例えばウレタン硬化剤が挙げられる。より詳しくは、絵柄模様層形成用インキに添加可能なウレタン硬化剤としては、例えばＩＰＤＡ（イソフオロンジアミン）やＨＤＩ（ヘキサメチレンジイソシアネート）が挙げられる。本実施形態では、これらを単体またはそれらを混合して用いることができる。
【００３４】
絵柄模様層形成用インキが架橋剤を含む場合、その架橋剤の含有量は、絵柄模様層３におけるアクリル系樹脂の含有量を１００質量部とした場合、０質量部超１０質量部以下の範囲内であることが好ましい。架橋剤の含有量が上記数値範囲内であれば、絵柄模様層形成用インキの塗工性が向上する。なお、好ましくは、架橋剤の含有量は、絵柄模様層３におけるアクリル系樹脂の含有量を１００質量部とした場合、３質量部である。
絵柄模様層形成用インキは、上記バインダー以外に、例えば、有機又は無機の染料又は顔料や、必要に応じて体質顔料、充填剤、粘着付与剤、分散剤、消泡剤、安定剤その他の添加剤を適宜添加してもよい。また、絵柄模様層形成用インキは、適当な希釈溶剤で所望の粘度に調整されている。
【００３５】
絵柄模様層３の形成方法には、特に制約はなく、例えば、グラビア印刷法、オフセット印刷法、スクリーン印刷法、フレキソ印刷法、凸版印刷法、インクジェット印刷法等の任意の印刷方法を用いることが可能である。
また、下地着色を目的として、表面アンカー層２と絵柄模様層３との間にベタインキ層（図示せず）を設ける場合には、ベタインキ層の形成方法として、上記各種の印刷方法の他に、例えば、ロールコート法、グラビアコート法、ロッドコート法、ナイフコート法、エアーナイフコート法、スプレーコート法、リップコート法、ダイコート法等、任意のコーティング方法を用いることが可能である。
【００３６】
(トップコート層)
不燃シート１０の最表面には、表面の保護や艶の調整としての役割を果たすトップコート層４が設けられている。トップコート層４の厚みは、２μｍ以上１０μｍ以下の範囲内が好ましい。トップコート層４の厚みが上記範囲内であれば、耐摩耗性や表面の硬さなどの機械特性を十分に得つつ、柔軟性を維持することができる。トップコート層４の厚みが２μｍ未満であると、耐摩耗性や表面の硬さなどの機械特性を十分に得られないことがある。また、トップコート層４の厚みが１０μｍを超えると、柔軟性が低下することがある。
トップコート層４の主成分となる樹脂材料としては、例えば、ポリウレタン系、アクリルシリコン系、フッ素系、エポキシ系、ビニル系、ポリエステル系、メラミン系、アミノアルキッド系、尿素系などの樹脂材料から適宜選択して用いることができる。樹脂材料の形態は、水性、エマルジョン、溶剤系など特に限定されるものではない。硬化法についても１液タイプ、２液タイプ、紫外線硬化法など適宜選択して行うことができる。
【００３７】
トップコート層４の主成分となる樹脂材料としては、イソシアネートを用いたウレタン系のものが作業性、価格、樹脂自体の凝集力などの観点から好適である。イソシアネートには、例えば、トリレンジイソシアネート（ＴＤＩ）、キシリレンジイソシアネート（ＸＤＩ）、ヘキサメチレンジイソシアネート（ＨＭＤＩ）、ジフェニルメタンジイソシアネート（ＭＤＩ）、リジンジイソシアネート（ＬＤＩ）、イソホロンジイソシアネート（ＩＰＤＩ）、ビス（イソシアネートメチル）シクロヘキサン（ＨＸＤＩ）、トリメチルヘキサメチレンジイソシアネート（ＴＭＤＩ）などの誘導体であるアダクト体、ビュレット体、イソシアヌレート体などの硬化剤より適宜選定して用いることができるが、耐候性を考慮すると、直鎖状の分子構造を有するヘキサメチレンジイソシアネート（ＨＭＤＩ）もしくはイソホロンジイソシアネート（ＩＰＤＩ）をベースとする硬化剤が好適である。この他にも、表面硬度の向上を図る場合には、紫外線や電子線などの活性エネルギー線で硬化する樹脂を用いることが好ましい。なお、これらの樹脂は相互に組み合わせて用いることが可能であり、例えば、熱硬化型と光硬化型とのハイブリッド型とすることにより、表面硬度の向上、硬化収縮の抑制および密着性の向上を図ることができる。
【００３８】
また、不燃シート１０の耐候性を向上させるために紫外線吸収剤および光安定化剤を適宜添加してもよい。また各種機能を付与するために抗菌剤、防カビ剤等の機能性添加剤の添加も任意に行える。さらに、表面の意匠性から艶の調整のため、あるいはさらに耐摩耗性を付与するために、アルミナ、シリカ、窒化珪素、炭化珪素、ガラスビーズ等の添加も任意に行える。
【００３９】
(裏面アンカー層)
裏面アンカー層５は、原反層１の裏面全体を覆うように形成された層であって、原反層１に含まれる無機質材料の粉落ちを防止するための層である。印刷時や樹脂塗工時に原反層１に含まれる無機質材料が印刷系内、具体的には印刷装置内で粉落ちすると、その印刷系内を汚染することがある。
また、裏面アンカー層５は、原反層１と、後述するプライマー層６との密着性を向上させるための機能も備えている。裏面アンカー層５を備えない場合には、プライマー層６を形成する塗液が原反層１に密着せずに剥離してしまうことがある。
裏面アンカー層５は、塩酢ビを含むウレタン系樹脂、または塩酢ビを含むアクリル系樹脂を含有していることが好ましい。
【００４０】
裏面アンカー層５における、塩酢ビを含むウレタン系樹脂、または塩酢ビを含むアクリル系樹脂の含有量は、例えば、裏面アンカー層５の質量に対し、１５質量％以上１００質量％以下の範囲内が好ましく、８０質量％以上１００質量％以下の範囲内がより好ましく、８５質量％以上９５質量％以下の範囲内がさらに好ましい。裏面アンカー層５における、塩酢ビを含むウレタン系樹脂、または塩酢ビを含むアクリル系樹脂の含有量が上記数値範囲内であれば、裏面アンカー層５とプライマー層６との層間強度を十分なものにしつつ、均一でムラや欠けのない裏面アンカー層５を形成することができる。裏面アンカー層５における、塩酢ビを含むウレタン系樹脂、または塩酢ビを含むアクリル系樹脂の含有量が裏面アンカー層５の質量に対し、１５質量％未満であると、裏面アンカー層５とプライマー層６との層間強度が不十分となることがある。また、裏面アンカー層５における、塩酢ビを含むウレタン系樹脂、または塩酢ビを含むアクリル系樹脂の含有量が裏面アンカー層５の質量に対し、８０質量％未満であると、使用上何ら問題はないが、裏面アンカー層５の原反層１への食い込み比率が低下し、裏面アンカー層５と原反層１との層間強度が低下することが僅かながらある。なお、裏面アンカー層５における、塩酢ビを含むウレタン系樹脂、または塩酢ビを含むアクリル系樹脂の含有量が裏面アンカー層５の質量に対し、１００質量％以下であれば使用上何ら問題はないが、９５質量％、より正確には９８質量％を超えると、硬化不足で裏面アンカー層５に欠けが生じたり、裏面アンカー層５と原反層１、もしくは裏面アンカー層５と絵柄模様層３との層間強度が低下したりすることがある。
また、裏面アンカー層５の厚みは、例えば、０．５μｍ以上２０μｍ以下の範囲内であり、好ましくは、０．５μｍ以上１０μｍ以下の範囲内である。
【００４１】
(プライマー層)
プライマー層６の材料としては、例えば、バインダーとしての硝化綿、セルロース、塩化ビニル−酢酸ビニル共重合体、ポリビニルブチラール、ポリウレタン、アクリル、ポリエステル系等の単独もしくは各変性物の中から適宜選定して用いることができる。これらは水性、溶剤系、エマルジョンタイプなど特にその形態を問わない。また、硬化方法についても、単独で硬化する１液タイプ、主剤と合わせて硬化剤を使用する２液タイプ、紫外線や電子線等の照射により硬化させるタイプなどから適宜選択して用いることができる。一般的な硬化方法としては、ウレタン系の主剤に対して、イソシアネート系の硬化剤を合わせることによって硬化させる２液タイプが用いられており、この方法は作業性、価格、樹脂自体の凝集力の観点から好適である。上記のバインダー以外には、顔料、染料などの着色剤、体質顔料、溶剤、各種添加剤などが添加されている。特に、プライマー層６においては、不燃シート１０の最背面に位置するため、不燃シート１０を連続的なプラスチックフィルム（ウエブ状）として巻き取りを行うことを考慮すると、フィルム同士が密着して滑りにくくなることや、剥がれなくなるなどのブロッキングが生じることを避けるとともに、接着剤との密着を高めるために、例えば、シリカ、アルミナ、マグネシア、酸化チタン、硫酸バリウムなどの無機充填剤を添加してもよい。層厚は、後述する基板１１との密着性を確保することが目的であるので、０．１μｍ以上３．０μｍ以下の範囲内とすることが好ましい。
【００４２】
(接着性樹脂層)
本実施形態の不燃シート１０は、絵柄模様層３と、トップコート層４または後述する透明樹脂層７との間に、接着性樹脂層（図示せず）を備えてもよい。接着性樹脂層を設けることによって、絵柄模様層３とトップコート層４との密着性を向上させることができる。接着性樹脂層の材質は特に限定されるものではないが、アクリル系、ポリエステル系、ポリウレタン系、エポキシ系などから適宜選択して用いることができる。塗工方法は接着剤の粘度などに応じて適宜選択することができるが、一般的には、グラビアコートが用いられ、絵柄模様層３上にグラビアコートによって塗布された後、トップコート層４または透明樹脂層７とラミネートするようにして形成される。
【００４３】
［不燃シートの製造方法］
不燃シート１０の製造方法の一例について、簡単に説明する。
まず、原反層１を作製する。原反層１は、熱可塑性樹脂と、無機質材料と、無機質吸放出性材料及び短繊維のうちの少なくとも一方と、を含む、原反層１に含有される各成分を配合する。例えば、スーパーミキサー、ヘンシェルミキサー、タンブラーミキサー、リボンブレンダー等の高知の混合機を用いて混合する。
原反層１に含有される各成分を混合した後、この混合物を、１軸あるいは２軸押出機で加熱混錬し、原反層１に含有される各成分を混合した混合物からなるペレットを作成し、Ｔダイ押出等の公知の成形機を用いて、溶融、製膜する。その後、１軸または２軸に延伸して均一な微孔径を有する原反層１を形成する。
【００４４】
続いて、原反層１の表面に、表面アンカー層２を形成するための表面アンカー層形成用インキを塗工して、表面アンカー層２を形成する。
次に、表面アンカー層２の表面上に、絵柄模様層３を形成するための絵柄模様層形成用インキを塗工して、絵柄模様層３を形成する。
次に、絵柄模様層３の表面上に、トップコート層４を形成するためのトップコート層形成用インキを塗工して、トップコート層４を形成する。
次に、原反層１の他方の面である裏面に、裏面アンカー層５を形成するための裏面アンカー層形成用インキを塗工して、裏面アンカー層５を形成する。
最後に、裏面アンカー層５の表面上に、プライマー層６を形成するためのプライマー層形成用インキを塗工して、プライマー層６を形成する。
こうして、本実施形態に係る不燃シート１０を製造する。
なお、裏面アンカー層５は、表面アンカー層２と同時に形成してもよい。また、プライマー層６は、絵柄模様層３及びトップコート層４を形成する前に形成してもよい。
【００４５】
［不燃シート１０の効果］
ここで、不燃シート１０の裏面は原反層１の裏面である。そして、原反層１は、熱可塑性樹脂と、無機質材料と、無機質吸放出性材料及び反繊維のうちの少なくとも一方と、の混合物を１軸延伸または２軸延伸して形成している。そのため、原反層１内には空隙が形成され、原反層１の裏面には、空隙が形成されることにより凹凸が形成される。この凹凸が形成された面を、例えば改修時の下地の上と対向するように配置することによって、下地の凹凸と原反層１の凹凸面とが馴染みやすくなり、同時に、下地の凹凸をカバーする。そのため、下地をサンドぺーパー等で平坦にする等といった処理を行わずに、凹凸の残る下地の上に不燃シート１０を張り付けたとしても、下地の凹凸が、不燃シート１０の表面に現れることを抑制することができ、表面状態の悪い下地に対して張り付け施工をする場合の手間を省くことができる。また、原反層１内に空隙が形成されるため、断熱性を向上させることができる。さらに、原反層１に短繊維を含む場合には、繊維質の効果により特に折れ曲げに強い、不燃シート１０を得ることができる。また、原反層１に、無機質吸放出性材料を含む場合には、湿気や臭気の吸放出性に優れた不燃シート１０を得ることができる。
【００４６】
また、無機質吸放出性材料として、中空シリカやゼオライト等の、放射線物質を吸着する特性を有する成分を適用することによって、不燃シート１０が張り付けられた環境において放射線物質を吸着させることができる。したがって、不燃シート１０を定期的に交換すること等によって、放射線物質を取り除く機能を有する不燃シート１０を実現することができる。
なお、不燃シート１０は壁や天井、また、内装建具や家具、扉等その他の用途に適用することも可能である。
【００４７】
［変形例］
（変形例１）
上記実施形態において、さらに、原反層１に、調湿剤、抗菌剤、及びホルムアルデヒドの吸着分解剤のうちの１種または２種以上の混合物を添加するようにしてもよい。これら１種または２種以上の混合物を原反層１に添加することによって、調湿効果、抗菌効果、ホルムアルデヒドを吸着分解する効果を不燃シート１０に持たせることができる。そのため、不燃シート１０が配置される環境に応じて、調湿効果や殺菌効果、アルムアルデヒドの吸着分解効果等を、不燃シート１０に持たせることによって、不燃シート１０が設置された環境に応じた効果を発揮することのできる不燃シート１０を提供することができ、使い勝手をより向上させることができる。調湿剤、抗菌剤、及びホルムアルデヒドの吸着分解剤等は、熱可塑性樹脂と他の成分とを混合する際に混合物に添加するようにしてもよく、原反層１を形成した後に、原反層１の表面に塗布するようにしてもよい。
【００４８】
（変形例２）
また、上記実施形態において、原反層１の空隙に、芳香剤を充填することで、不燃シート１０に芳香機能を持たせるようにしてもよい。例えば、原反層１を芳香剤中に含浸させること、または原反層１の凹凸が形成された面に芳香剤を塗布または塗工すること等により、原反層１の空隙内部に芳香剤を浸透させたり、原反層１の凹凸が形成された面の凹部で芳香剤を保持させるようにしてもよい。
また、変形例２において、芳香剤は、原反層１を作製する段階で添加するようにしてもよく、原反層１を作製した後の段階で添加するようにしてもよく、添加する成分の特性等に応じて、芳香剤が空隙内に保持されるタイミングで添加すればよい。
【００４９】
［不燃材の構成］
図１を用いて、不燃材１２の構成を説明する。
図１に表すように、不燃材１２は、基板１１と、上述の不燃シート１０とを備えている。そこで、以下、基板１１について説明し、上述の不燃シート１０については説明を省略する。
（基板）
本実施形態の基板１１は、例えば、金属系の材料、木質系の材料、または無機質系の材料を用いて形成した板状の部材である。
金属系の材料としては、例えば、アルミ、鋼、ステンレス、複合パネル等を用いることが可能である。
複合パネルとしては、例えば、芯材となる樹脂層と、樹脂層の両面それぞれに貼り付けられた金属板（アルミニウム、ガルバリウム、ステンレス等）を備えたものを用いることが可能である。
木質系の材料としては、例えば、ＭＤＦ（Ｍｅｄｉｕｍ  Ｄｅｎｓｉｔｙ  Ｆｉｂｅｒｂｏａｒｄ）、合板、パーティクルボード等を用いることが可能である。
無機質系の材料としては、例えば、石こうボード、繊維混入ケイ酸カルシウム板等を用いることが可能である。
【００５０】
［不燃材の製造方法］
不燃材１２の製造方法の一例について、簡単に説明する。
まず、不燃シート１０のプライマー層６を基板１１側に向けて配置する。
次に、この積層体を、例えば熱ラミネートする。
こうして、プライマー層６と基板１１とを溶着させて、不燃材１２を製造する。
上記積層体を熱ラミネートするための方法としては、金属板を当接して平圧プレスする方法の他に、円圧式の連続ラミネート方式を用いることも可能である。特に、金属製無端ベルト、あるいは金属製や硬化型樹脂製のヒートドラムを使用した連続ラミネート方式を用いると、表面の反りや波打ち等が無く、さらに、層間の密着性がよく、稠密に硬化一体化された高品質の不燃材１２を、高速度で連続的に製造可能な利点がある。
【００５１】
ここで、建築基準法施工令に規定の不燃材料の技術的基準においては、ＩＳＯ５６６０−１に準拠したコーンカロリーメータ試験機による発熱性試験において下記の要件を満たしている必要がある（建築基準法施工令第１０８条の２第１号および第２号）。本実施形態の不燃シート１０が不燃材料として認定されるためには、不燃性基材と貼り合わせた状態で５０ｋＷ／ｍ２の輻射熱による加熱にて２０分間の加熱時間において下記の１〜３の要求項目をすべて満たす必要がある。
１．総発熱量が８ＭＪ／ｍ２以下
２．最高発熱速度が１０秒以上継続して２００ｋＷ／ｍ２を超えない
３．防炎上有害な裏面まで貫通する亀裂および穴が生じない
なお、不燃性基材としては、石こうボード、繊維混入ケイ酸カルシウム板または亜鉛メッキ鋼板から選択して用いることができる。
そして、前述の原反層１を具備する本実施形態の不燃シート１０は、前述の不燃性基材と貼り合わせた状態でのＩＳＯ５６６０−１に準拠したコーンカロリーメータ試験機による発熱性試験において、前述の施工令第１０８条の２第１号および第２号に記載の要件をともに満たす不燃材料を実現している。
【００５２】
＜変形例＞
本実施形態では、トップコート層４が単層の場合について説明したが、複層であってもよい。そこで、以下、トップコート層４が、第１のトップコート層４ａと、第２のトップコート層４ｂとの２層を備えた場合について説明する。
図２に示すように、第１のトップコート層４ａは、絵柄模様層３の表面側に設けられ、絵柄模様層３の全体を被覆する層である。第１のトップコート層４ａは、第１のトップコート層４ａを通して、絵柄模様層３の絵柄を透視できる程度に透明または半透明な材料（樹脂）で形成されている。第１のトップコート層４ａは、単層でもよく、複数の層を重ねてなる層でもよい。また、第１のトップコート層４ａの厚みは、例えば、２μｍ以上１０μｍ以下の範囲内にあることが好ましい。
【００５３】
第２のトップコート層４ｂは、第１のトップコート層４ａの表面側に部分的に設けられ、第１のトップコート層４ａの表面の一部を被覆する層である。第１のトップコート層４ａの表面の一部としては、例えば、絵柄模様層３の印刷インキと対向する部分が挙げられる。また、第２のトップコート層４ｂの材料としては、例えば、第１のトップコート層４ａと同じ樹脂を採用できる。第２のトップコート層４ｂには、フィラーを添加するようにしてもよい。フィラーを添加することにより、第１のトップコート層４ａと異なる光沢や触感、質感、表面強度、摩擦等の機械的物性を付与できる。フィラーとしては、例えば、燃焼時において酸素の消費量が少ない材料が好ましく、例えば、炭酸カルシウム、三酸化アンチモン、アンチモンソーダ、珪酸ジルコン、酸化ジルコンなどのジルコニウム化合物、水酸化マグネシウム、水酸化アルミニウム、塩基性炭酸マグネシウム、硼砂、ホウ酸亜鉛、三酸化モリブデンあるいはジモリブデン酸アンチモンと水酸化アルミニウムの錯体など、三酸化アンチモンとシリカの錯体、三酸化アンチモンと亜鉛華の錯体、ジルコニウムのケイ酸、ジルコニウム化合物と三酸化アンチモンの錯体などが挙げられる。特に、炭酸カルシウムは製造手法による粒径のコントロールや表面処理によるポリオレフィン系樹脂との相溶性の制御が容易であり、また、材料コストとしても安価であるため化粧シートの低廉化の観点からも好適である。また、アクリル、ポリオレフィン、シリコーン等の樹脂のビーズや不定形粒子や、シリカ（特に中空シリカ）、アルミナ、金属酸化物等の無機物のビーズや不定形粒子を用いることができる。また、第２のトップコート層４ｂの形成方法は、特に限定されるものではなく、既知の印刷手法を採用できる。なお、第２のトップコート層４ｂは、一般に「触感コート層」や「マット導管印刷層」とも称される。
【００５４】
＜第２実施形態＞
［不燃シートの構成］
第２実施形態の不燃シート１０は、図３に示すように、最背面側から最表面側に向かって、プライマー層６と、裏面アンカー層５と、原反層１と、表面アンカー層２と、絵柄模様層３と、透明樹脂層７と、トップコート層４とを備えている。第２実施形態のトップコート層４は、第１のトップコート層４ａと、第２のトップコート層４ｂとを備えている。また、第２実施形態の不燃材１２は、第２実施形態の不燃シート１０と、基板１１とを備えている。つまり、第２実施形態の不燃シート１０は、第１実施形態の不燃シート１０と比較して、透明樹脂層７と、複数層からなるトップコート層４とを備えている点で異なる。そこで、以下、この異なる部分である透明樹脂層７と、複数層からなるトップコート層４とについて説明し、その他の層については説明を省略する。
【００５５】
(透明樹脂層)
透明樹脂層７は、絵柄模様層３の絵柄が透けて見えるように、透明な樹脂を用いて形成されたシート状の層であり、絵柄模様層３の上面に積層されて形成されている。
透明樹脂層７を積層する方法としては、例えば、原反層１、表面アンカー層２及び絵柄模様層３を含む積層体に対し、ラミネート加工により透明樹脂層７を積層する方法を用いることが可能である。
透明樹脂層７を形成する透明な樹脂は、特に限定されるものではなく、既知の透明な樹脂を用いることが可能である。
したがって、透明樹脂層７を形成する透明な樹脂としては、例えば、ポリオレフィン系樹脂、エチレン−酢酸ビニル共重合体、またはその鹸化物、ポリオレフィン系共重合体、ポリエステル系樹脂、ポリメタクリル酸メチル等のアクリル系樹脂、ポリアミド系樹脂、スチレン系樹脂、繊維素誘導体、塩素系樹脂、フッ素系樹脂等を単体で、または、これらの材料から選択した２種類以上の混合物、共重合体、複合体、積層体等を適宜使用することが可能である。
【００５６】
特に、溶融押し出し装置を用いた製造では、生産性、環境適合性、機械強度、耐久性、価格等を考慮すると、透明樹脂層７を形成する透明な樹脂としては、ポリオレフィン系樹脂を用いることがより好ましい。
ポリオレフィン系樹脂としては、例えば、ポリエチレン、ポリプロピレン、ポリブテン、ポリメチルペンテン等を用いることが可能であり、ポリプロピレンが最も好ましい。また、ポリオレフィン系共重合体としては、例えば、エチレン−（メタ）アクリル酸（エステル）共重合体等を用いることが可能である。
ポリエステル系樹脂としては、例えば、ポリエチレンテレフタレート、ポリブチレンテレフタレート、ポリエチレンナフタレート、ポリアリレート、ポリカーボネート、共重合ポリエステル（代表的には、１，４−シクロヘキサンジメタノール共重合ポリエチレンテレフタレート樹脂である通称ＰＥＴ−Ｇ）等を用いることが可能である。
ポリアミド系樹脂としては、例えば、６−ナイロン、６，６−ナイロン、６，１０−ナイロン、１２−ナイロン等を用いることが可能である。
【００５７】
スチレン系樹脂としては、例えば、ポリスチレン、ＡＳ樹脂、ＡＢＳ樹脂等を用いることが可能である。
繊維素誘導体としては、例えば、セルロースアセテート、ニトロセルロース等を用いることが可能である。
塩素系樹脂としては、例えば、ポリ塩化ビニル、ポリ塩化ビニリデン等を用いることが可能である。
フッ素系樹脂等としては、例えば、ポリフッ化ビニル、ポリフッ化ビニリデン、ポリテトラフロロエチレン、エチレン−テトラフロロエチレン共重合体等を用いることが可能である。
透明樹脂層７の厚みは、透明樹脂層７の強度と透明度とをともに良好なものにする点から、２０μｍ以上１５０μｍ以下の範囲内にあることが好ましく、４５μｍ以上９０μｍ以下の範囲内にあることがより好ましい。
【００５８】
透明樹脂層７には、必要に応じて既存の熱安定化剤、難燃化剤、紫外線吸収剤、光安定化剤、ブロッキング防止剤、触媒捕捉剤、着色剤、光散乱剤および艶調整剤などの各種添加剤を添加することができる。表面強度の向上を図る場合には、高結晶性のポリプロピレン樹脂を用いることが好ましい。なお、熱安定化剤としては、例えば、フェノール系、硫黄系、リン系、ヒドラジン系などを用いることができる。難燃化剤としては、例えば、水酸化アルミニウム、水酸化マグネシウムなどを用いることができる。紫外線吸収剤としては、例えば、ベンゾトリアゾール系、ベンゾエート系、ベンゾフェノン系、トリアジン系などを用いることができる。光安定化剤としては、例えば、ヒンダードアミン系などを用いることができる。また、透明樹脂層７の表面には必要に応じて、図３に示すような、所定の凹凸パターンを有するエンボス模様７ａを形成してもよい。
【００５９】
（エンボス模様）
エンボス模様７ａは、例えば、絵柄模様層３の絵柄と同調した凹部と凸部とからなる模様である。エンボス模様７ａの凹部と凸部により、触感による立体感を付与可能となっている。エンボス模様７ａと絵柄模様層３の絵柄とのずれは、例えば、絵柄模様の形状に対して長手方向には１０ｍｍ以下、短手方向（幅方向）には３ｍｍ以下の範囲内とすることが好ましい。例えば、絵柄模様が木目である場合には、木目の導管が伸びている方向が「
絵柄模様の形状に対する長手方向」となり、長手方向と直交する方向が「絵柄模様の形状に対する短手方向」となる。特に、木目の導管が不燃シート１０の長手方向に沿って伸びている場合には、不燃シート１０の長手方向が「絵柄模様の形状に対する長手方向」となり、不燃シート１０の短手方向（幅方向）が「絵柄模様の形状に対する短手方向」となる。エンボス模様７ａは、透明樹脂層７及びトップコート層４が透明であるため、斜光の反射により初めて強く視認されるが、エンボス模様７ａと絵柄模様層３の絵柄とのずれが上記範囲内であれば、反射光と同時に絵柄模様層３の透過光を視認することが困難なため違和感がない。エンボス模様７ａと絵柄模様層３の絵柄とのずれを一定範囲内へ抑えることにより、パターンの形状と分布を等しくシート全面で精度よく一致させた不燃シート１０を得ることができる。また、エンボス模様７ａの凹部と凸部との高低差は、例えば、３μｍ以上２００μｍ以下の範囲内とする。高低差は、目的とする不燃シート１０の意匠に適した数値を選ぶことができる。例えば、最大高低差（２００μｍ）内で連続的な多段形状を取ることもできる。特に、巨視的な立体物としての形状を得るために、高低差は、１０μｍ以上１５０μｍ以下の範囲内がより好ましい。
【００６０】
（トップコート層）
トップコート層４は、第１のトップコート層４ａと、第２のトップコート層４ｂとを備えている。
第１のトップコート層４ａは、透明樹脂層７の表面側に設けられ、透明樹脂層７の全体を被覆する層である。第１のトップコート層４ａは、第１のトップコート層４ａを通して、絵柄模様層３の絵柄を透視できる程度に透明または半透明な材料（樹脂）で形成されている。第１のトップコート層４ａは、単層でもよく、複数の層を重ねてなる層でもよい。また、第１のトップコート層４ａの厚みは、例えば、エンボス模様７ａを完全に埋めて意匠感を損なうことなく透明樹脂層７の表面を保護するに足る強度を得る点から、３μｍ以上１００μｍ以下の範囲内にあることが好ましい。さらに、第１のトップコート層４ａの材料としては、例えば、透明樹脂層７への接着性、不燃シート１０の変形追従性、耐擦傷性等の点で、熱硬化型樹脂が好ましい。特に、コスト、汎用性の点からは、２液硬化型ウレタン樹脂等のウレタン結合を有する熱硬化型樹脂（バインダー）がより好ましい。熱硬化型樹脂には、例えば、シリカ粒子等の艶消剤や耐傷剤を添加してもよい。
【００６１】
２液硬化型ウレタン樹脂としては、例えば、ポリオールを主体とし、イソシアネートを架橋剤（硬化剤）とするウレタン樹脂を用いることができる。ポリオールとしては、分子中に２個以上の水酸基を有するものであって、例えば、ポリエチレングリコール、ポリプロピレングリコール、アクリルポリオール、ポリエステルポリオール、ポリエーテルポリオール、ポリカーボネートポリオール、ポリウレタンポリオールを用いることができる。
また、イソシアネートとしては、分子中に２個以上のイソシアネート基を有する多価イソシアネートを用いることができる。例えば、２，４−トリレンジイソシアネート、キシレンジイソシアネート、４，４′−ジフェニルメタンジイソシアネート等の芳香族イソシアネート、或いは、１，６−ヘキサメチレンジイソシアネート、イソホロンジイソシアネート、水素添加トリレンジイソシアネート、水素添加ジフェニルメタンジイソシアネート等の脂肪族（または脂環式）イソシアネートを用いることができる。また、上記各種イソシアネートの付加体又は多量体を用いることができる。例えば、トリレンジイソシアネートの付加体、トリレンジイソシアネート３量体（trimer）等がある。なお、上記イソシアネートにおいて脂肪族（または脂環式）イソシアネートは、耐候性、耐熱黄変性も良好にできる点で好ましく、例えば、１，６−ヘキサメチレンジイソシアネートを使用できる。
【００６２】
また、耐擦傷性を重視する場合は、硬度の点から、電離放射線硬化型樹脂が好ましい。電離放射線硬化型樹脂としては、例えば、紫外線硬化型樹脂を用いることができる。例えば、（メタ）アクリル系樹脂、シリコーン系樹脂、ポリエステル系樹脂、ウレタン系樹脂、アミド系樹脂、エポキシ系樹脂を採用できる。紫外線硬化型樹脂を用いることにより、
トップコート層４、つまり不燃シート１０の最表面層の硬度を向上でき、不燃シート１０の耐摩耗性や耐擦傷性、耐溶剤性等の表面物性を向上できる。また、第１のトップコート層４ａの材料としては、例えば熱硬化型樹脂と電離放射線硬化型樹脂との混合物を用いてもよい。
【００６３】
第２のトップコート層４ｂは、第１のトップコート層４ａの表面側に部分的に設けられ、第１のトップコート層４ａの表面の一部を被覆する層である。第１のトップコート層４ａの表面の一部としては、例えば、絵柄模様層３の印刷インキと対向する部分が挙げられる。また、第２のトップコート層４ｂの材料としては、例えば、第１のトップコート層４ａと同じ樹脂を採用できる。第２のトップコート層４ｂには、フィラーを添加するようにしてもよい。フィラーを添加することにより、第１のトップコート層４ａと異なる光沢や触感、質感、表面強度、摩擦等の機械的物性を付与できる。フィラーとしては、例えば、アクリル、ポリオレフィン、シリコーン等の樹脂のビーズや不定形粒子や、シリカ、アルミナ、金属酸化物等の無機物のビーズや不定形粒子を用いることができる。また、第２のトップコート層４ｂの形成方法は、特に限定されるものではなく、既知の印刷手法を採用できる。なお、第２のトップコート層４ｂは、一般に「触感コート層」や「マット導管印刷層」とも称される。
なお、上述した実施形態は、本発明の一例であり、本発明は、上述した実施形態に限定されることはなく、この実施形態以外の形態であっても、本発明に係る技術的思想を逸脱しない範囲であれば、設計等に応じて種々の変更が可能である。
【００６４】
［実施例］
実施例における不燃シート１０は、原反層に無機質吸放出性材料及び短繊維を含有させたものである。
ここでは、まず比較例として、原反層に無機質吸放出性材料及び短繊維を含有しない不燃シートについて説明した後、実施例における不燃シート１０について説明する。
比較例における不燃シートは以下の手順で作成した。すなわち、まず、無機質材料としての炭化カルシウムと、熱可塑性樹脂であるポリプロピレン樹脂と、で構成される原反層を形成した。原反層の組成比は、炭化カルシウム６０質量％とし、ポリプロピレン樹脂４０質量％とした。原反層の厚みは、２００μｍとした。なお、無機質材料の純度は、炭酸カルシウムが９０質量％のものを使用した。また、炭化カルシウムとして、平均粒子径（モード径）が２μｍであり、最大粒子径が５０μｍ以下であるものを使用した。
【００６５】
次に、原反層の表面及び裏面をコロナ処理した。
次に、コロナ処理した原反層の表面上及び裏面上に、塩酢ビを含むウレタン系アンカー層形成用インキを塗膜厚みが１μｍ以上２μｍ以下の範囲内となるように塗工し、乾燥温度４０℃、乾燥時間３０秒間の条件で乾燥させた。こうして、原反層の表面上及び裏面上にアンカー層を形成した。
次に、原反層の表面側のアンカー層上に、ウレタン系絵柄模様層形成用インキを塗膜厚みが１μｍ以上２μｍ以下の範囲内となるように塗工（印刷）し、乾燥温度４０℃、乾燥時間３０秒間の条件で乾燥させた。こうして、原反層の表面側のアンカー層上に絵柄模様層を形成した。
【００６６】
その後、原反層、アンカー層及び絵柄模様層を備えた積層体（シート）を室温で１日エージングし、各評価を行うための比較例としての不燃シートのサンプルを作成した。
実施例における不燃シート１０は、比較例において、無機質材料としての炭化カルシウムと、熱可塑性樹脂であるポリプロピレン樹脂と、さらに無機質吸放出性材料としての珪藻土と、短繊維として天然繊維と、の混合物を１次延伸して原反層を形成したこと以外は、比較例における不燃シートと同一条件で作成した。無機質材料としての炭化カルシウムと、熱可塑性樹脂であるポリプロピレン樹脂と、無機質吸放出性材料（珪藻土）と、短繊維（天然繊維）と、の組成比は、原反層１の質量に対して、炭化カルシウム６０質量％、ポリプロピレン樹脂２０質量％、無機質吸放出性材料（珪藻土）１０質量％、短繊維（天然繊維）１０質量％とした。
本実施例における評価項目は、以下の通りである。
【００６７】
【表１】
2020163778.tif 000003
【００６８】
＜インキ密着性＞
印刷後のシート表面にニチバン製セロハンテープを圧着した後、一定の力で強く引き剥がし、絵柄模様層内部または原反層と絵柄模様層との層間での剥離の有無を目視にて評価した。
＜印刷適性＞
印刷時に原反層から粉落ちせずに、インキが積層できているか否かを目視にて評価した。
＜印刷後の表面粉吹き＞
印刷後のシート表面を手やコットンでドライラビングし、粉吹きや炭化カルシウムの脱落の有無を目視にて評価した。
【００６９】
＜不燃性試験＞
ＩＳＯ５６６０−１に準拠したコーンカロリーメータ試験機による、不燃シートに対する発熱性試験において下記の要件を満たしているか否か評価した。
１．総発熱量が８ＭＪ／ｍ２以下
２．最高発熱速度が１０秒以上継続して２００ｋＷ／ｍ２を超えない
３．防炎上有害な裏面まで貫通する亀裂および穴が生じない
なお、不燃性基材としては、石こうボードを用いた。また、評価基準は以下の通りである。
＜平坦性＞
不燃シートを凹凸のある下地の上に張り付け、不燃シートの算術平均粗さＲａを算出し、表面粗さを評価した。
＜吸放出性＞
一般社団法人日本建材・住宅設備産業協会が定める調湿建材判定基準を満足するか否かを評価した。
【００７０】
＜折り曲げ試験＞
不燃シートを折り曲げ、そのときの状況を目視にて評価した。
（評価基準）
○：各項目に対し、シート作製時・シート加工時に何ら不具合を生じない。
×：各項目に対し、不具合を生じる。
なお、平坦性については、算術平均粗さＲａがしきい値、例えば０．８μｍ以下であるときを「○」、０．８μｍを超えるときを「×」とした。
また、吸放出性については、調湿建材判定基準を満足するときを「○」、満足しないときを「×」とした。
また、折り曲げ試験については、何ら変化が生じないときを「○」、何らかの変化が生じたときを「×」とした。
実施例の積層体及び比較例の積層体における評価結果は、表１に示す通りである。実施例における不燃シートは、比較例における不燃シートに比較して、同等の特性を得ることができると共に、さらに平坦性、吸放出性、折り曲げに対する耐性が向上することが確認された。
【００７１】
以上のように、原反層１と、原反層１の表面に形成された表面アンカー層２と、原反層１の裏面に形成された裏面アンカー層５とを備えたシートであって、原反層１が熱可塑性樹脂と無機質材料と無機質吸放出性材料及び短繊維の少なくとも一方とを含有し、熱可塑性樹脂と無機質材料と無機質吸放出性材料及び短繊維の少なくとも一方との混合物を１軸延伸または２軸延伸して、原反層を形成することで、不燃性を備えつつ、シートを凹凸のある下地上に張り付けた場合でも、シート表面の平坦性を確保することができると共に、無機質吸放出性材料を含有することによる吸放出性の向上及び短繊維を含有することによる折り曲げに対する耐性の向上を図ることができる。
【符号の説明】
【００７２】
１  原反層
１ａ  無機質材料
１ｂ  空隙
２  表面アンカー層
３  絵柄模様層
４  トップコート層
４ａ  第１のトップコート層
４ｂ  第２のトップコート層
５  裏面アンカー層
６  プライマー層
７  透明樹脂層
７ａ  エンボス模様
１０  不燃シート
１１  基板
１２  不燃材
【図１】
2020163778.tif 000004
【図２】
2020163778.tif 000005
【図３】
2020163778.tif 000006